"炭化タングステン基超硬合金または炭窒化チタン基サーメットで構成された工具基体の表面に硬質被覆層を形成してなる表面被覆切削工具において、前記硬質被覆層が、0.5~5μmの平均層厚を有し、かつ、組成式:Cr1-X-YWXAgYN但し、XはWの含有割合、YはAgの含有割合をそれぞれ示し、原子比で、0.01≦X≦0.30、0.01≦Y≦0.20であるを満足するCrとWとAgとの複合窒化物層からなることを特徴とする表面被覆切削工具。炭化タングステン基超硬合金または炭窒化チタン基サーメットで構成された工具基体の表面に硬質被覆層を形成してなる表面被覆切削工具において、前記硬質被覆層が、a0.5~5μmの平均層厚を有し、かつ、組成式:Ti1-αAlαNここで、αはAlの含有割合を示し、原子比で、0.45≦α≦0.75であるを満足するTiとAlとの複合窒化物層からなる下部層と、b0.5~5μmの平均層厚を有し、かつ、組成式:Cr1-X-YWXAgYN但し、XはWの含有割合、YはAgの含有割合をそれぞれ示し、原子比で、0.01≦X≦0.30、0.01≦Y≦0.20であるを満足するCrとWとAgとの複合窒化物層からなる上部層とから構成されていることを特徴とする表面被覆切削工具。炭化タングステン基超硬合金または炭窒化チタン基サーメットで構成された工具基体の表面に硬質被覆層を形成してなる表面被覆切削工具において、前記硬質被覆層が、a0.01~0.1μmの一層平均層厚を有し、かつ、組成式:Ti1-αAlαNここで、αはAlの含有割合を示し、原子比で、0.45≦α≦0.75であるを満足するTiとAlとの複合窒化物層からなるTi,AlN薄層、b0.01~0.1μmの一層平均層厚を有し、かつ、組成式:Cr1-X-YWXAgYN但し、XはWの含有割合、YはAgの含有割合をそれぞれ示し、原子比で、0.01≦X≦0.30、0.01≦Y≦0.20であるを満足するCrとWとAgとの複合窒化物層からなるCr,W,AgN薄層、前記a、bの交互積層からなり、1~5μmの合計平均層厚を有することを特徴とする表面被覆切削工具。炭化タングステン基超硬合金または炭窒化チタン基サーメットで構成された工具基体の表面に硬質被覆層を形成してなる表面被覆切削工具において、前記硬質被覆層が、a0.5~5μmの平均層厚を有し、かつ、組成式:Ti1-α-βAlαMβNここで、Mは、Tiを除く周期律表4a,5a,6a族の元素、Si、B、Yのうちから選ばれた1種又は2種以上の添加成分を示し、また、αはAlの含有割合、βはMの含有割合をそれぞれ示し、原子比で、0.45≦α≦0.75、0.01≦β≦0.25であるを満足するTiとAlとMとの複合窒化物層からなる下部層と、b0.5~5μmの平均層厚を有し、かつ、組成式:Cr1-X-YWXAgYN但し、XはWの含有割合、YはAgの含有割合をそれぞれ示し、原子比で、0.01≦X≦0.30、0.01≦Y≦0.20であるを満足するCrとWとAgとの複合窒化物層からなる上部層とから構成されていることを特徴とする表面被覆切削工具。炭化タングステン基超硬合金または炭窒化チタン基サーメットで構成された工具基体の表面に硬質被覆層を形成してなる表面被覆切削工具において、前記硬質被覆層が、a0.01~0.1μmの一層平均層厚を有し、かつ、組成式:Ti1-α-βAlαMβNここで、Mは、Tiを除く周期律表4a,5a,6a族の元素、Si、B、Yのうちから選ばれた1種又は2種以上の添加成分を示し、また、αはAlの含有割合、βはMの含有割合をそれぞれ示し、原子比で、0.45≦α≦0.75、0.01≦β≦0.25であるを満足するTiとAlとMとの複合窒化物層からなるTi,Al,MN薄層、b0.01~0.1μmの一層平均層厚を有し、かつ、組成式:Cr1-X-YWXAgYN但し、XはWの含有割合、YはAgの含有割合をそれぞれ示し、原子比で、0.01≦X≦0.30、0.01≦Y≦0.20であるを満足するCrとWとAgとの複合窒化物層からなるCr,W,AgN薄層、前記a、bの交互積層からなり、1~5μmの合計平均層厚を有することを特徴とする表面被覆切削工具。ところが、近年の切削加工装置のFA化はめざましく、一方で切削加工に対する省力化および省エネ化、さらに低コスト化の要求は強く、これに伴い、切削工具には被削材の材種にできるだけ影響を受けない汎用性、すなわち、できるだけ多くの材種の切削加工が可能な切削工具が求められる傾向にあるが、前記従来被覆工具においては、これを、Ti合金、ステンレス鋼などの被削材の通常切削速度での切削加工に用いた場合には問題ないが、これらの被削材を、高い発熱をともなうとともに、切刃部に局部的に高負荷がかかる高速条件で切削した場合には、切削時の発熱によって被削材および切粉は高温に加熱されて粘性が増大し、これに伴って硬質被覆層表面に対する溶着性が一段と増すようになり、この結果切刃部におけるチッピング微少欠けの発生が急激に増加し、これが原因で比較的短時間で使用寿命に至るのが現状である。そこで、本発明が解決しようとする技術的課題、すなわち、本発明の目的は、高熱発生を伴う高速条件で切削した場合においてもすぐれた耐熱性および耐摩耗性を発揮する被覆工具を提供することである。そこで、本発明者らは、前述のような観点から、特にステンレス鋼、耐熱鋼などの難削材の切削加工を、高速切削条件で切削加工した場合に、硬質被覆層がすぐれた耐熱性とすぐれた耐摩耗性を併せ持つ被覆工具を開発すべく、鋭意研究を行った結果、工具基体の表面に、Crとの合量に占めるWの含有割合が1~30原子、Agの含有割合が1~20原子となるようにW成分およびAg成分を含有させたCrとWとAgの複合窒化物層以下、Cr,W,AgN層と示すを硬質被覆層として形成した場合には、難削材の高速切削加工において、この被覆工具はすぐれた耐摩耗性を発揮することを見出したのである。さらに、本発明者らは、工具基体の表面に、前記従来被覆工具の硬質被覆層であるTi,AlN層あるいはTi,Al,MN層を下部層として0.5~5μmの平均層厚で形成し、これの上に、Crとの合量に占めるWの含有割合が1~30原子、Agの含有割合が1~20原子となるようにW成分およびAg成分を含有させたCrとWとAgの複合窒化物層以下、Cr,W,AgN層と示すを上部層として形成すると、下部層であるTi,AlN層あるいはTi,Al,MN層が、すぐれた高温硬さ、高温強度、耐熱性を示し、また、上部層のCr,W,AgN層中に含有されるW成分が高硬度を示し、Ag成分が潤滑性を示すことにより、Cr,W,AgN層は、すぐれた耐熱性、潤滑性を示し、その結果、高い発熱を伴い、かつ被削材の溶着が著しい高速切削に用いても切刃の摩耗進行が抑制され、長期にわたってすぐれた耐摩耗性を発揮するようになる。したがって、難削材の高速切削加工において、切刃部が高温になったとしても被削材との耐熱性にすぐれ、その結果、切刃部におけるチッピング微少欠けの発生が抑制され、長期に亘ってすぐれた耐摩耗性が発揮されるという新規な知見を得て、かかる知見に基づき、本発明を完成するに至ったものである。さらに、工具基体の表面に、一層平均層厚0.01~0.1μmのTi,AlN薄層あるいはTi,Al,MN薄層を蒸着形成し、この上に、Crとの合量に占めるWの含有割合が1~30原子、Agの含有割合が1~20原子となるようにW成分およびAg成分を含有させたCrとWとAgの複合窒化物層以下、Cr,W,AgN層と示すからなる一層平均層厚0.01~0.1μmのCr,W,AgN薄層を蒸着形成し、さらに、前記Ti,AlN薄層あるいはTi,Al,MN薄層と、前記Cr,W,AgN薄層を交互に形成し、交互積層構造からなる硬質被覆層を構成すると、Ti,AlN薄層あるいはTi,Al,MN薄層はすぐれた高温硬さ、高温強度、耐熱性を示し、また、これと交互に積層形成されるCr,W,AgN薄層はすぐれた耐摩耗性を示し、特に、Cr,W,AgN薄層中に含有されるAg成分によって、Cr,W,AgN薄層の潤滑性が向上することから、高熱発生を伴う切削加工においても、Cr,W,AgN薄層のすぐれた耐溶着性は維持されることを見出した。したがって、ステンレス鋼、耐熱鋼等の難削材の高速切削加工において、切刃部が高温になったとしても、Ti,AlN薄層あるいはTi,Al,MN薄層に不足する耐溶着性を、これと交互に積層されるCr,W,AgN薄層が補完し、硬質被覆層全体としての被削材との耐摩耗性も改善され、その結果、切刃部におけるチッピング微少欠けの発生が防止され、長期に亘ってすぐれた耐摩耗性が発揮されるという新規な知見を得て、かかる知見に基づき、本発明に至ったものである。本発明は、前記研究結果に基づいてなされたものであって、1炭化タングステン基超硬合金または炭窒化チタン基サーメットで構成された工具基体の表面に硬質被覆層を形成してなる表面被覆切削工具において、前記硬質被覆層が、0.5~5μmの平均層厚を有し、かつ、組成式:Cr1-X-YWXAgYN但し、XはWの含有割合、YはAgの含有割合をそれぞれ示し、原子比で、0.01≦X≦0.30、0.01≦Y≦0.20であるを満足するCrとWとAgとの複合窒化物層からなることを特徴とする表面被覆切削工具。2炭化タングステン基超硬合金または炭窒化チタン基サーメットで構成された工具基体の表面に硬質被覆層を形成してなる表面被覆切削工具において、前記硬質被覆層が、a0.5~5μmの平均層厚を有し、かつ、組成式:Ti1-αAlαNここで、αはAlの含有割合を示し、原子比で、0.45≦α≦0.75であるを満足するTiとAlとの複合窒化物層からなる下部層と、b0.5~5μmの平均層厚を有し、かつ、組成式:Cr1-X-YWXAgYN但し、XはWの含有割合、YはAgの含有割合をそれぞれ示し、原子比で、0.01≦X≦0.30、0.01≦Y≦0.20であるを満足するCrとWとAgとの複合窒化物層からなる上部層とから構成されていることを特徴とする表面被覆切削工具。3炭化タングステン基超硬合金または炭窒化チタン基サーメットで構成された工具基体の表面に硬質被覆層を形成してなる表面被覆切削工具において、前記硬質被覆層が、a0.01~0.1μmの一層平均層厚を有し、かつ、組成式:Ti1-αAlαNここで、αはAlの含有割合を示し、原子比で、0.45≦α≦0.75であるを満足するTiとAlとの複合窒化物層からなるTi,AlN薄層、b0.01~0.1μmの一層平均層厚を有し、かつ、組成式:Cr1-X-YWXAgYN但し、XはWの含有割合、YはAgの含有割合をそれぞれ示し、原子比で、0.01≦X≦0.30、0.01≦Y≦0.20であるを満足するCrとWとAgとの複合窒化物層からなるCr,W,AgN薄層、前記a、bの交互積層からなり、1~5μmの合計平均層厚を有することを特徴とする表面被覆切削工具。4炭化タングステン基超硬合金または炭窒化チタン基サーメットで構成された工具基体の表面に硬質被覆層を形成してなる表面被覆切削工具において、前記硬質被覆層が、a0.5~5μmの平均層厚を有し、かつ、組成式:Ti1-α-βAlαMβNここで、Mは、Tiを除く周期律表4a,5a,6a族の元素、Si、B、Yのうちから選ばれた1種又は2種以上の添加成分を示し、また、αはAlの含有割合、βはMの含有割合をそれぞれ示し、原子比で、0.45≦α≦0.75、0.01≦β≦0.25であるを満足するTiとAlとMとの複合窒化物層からなる下部層と、b0.5~5μmの平均層厚を有し、かつ、組成式:Cr1-X-YWXAgYN但し、XはWの含有割合、YはAgの含有割合をそれぞれ示し、原子比で、0.01≦X≦0.30、0.01≦Y≦0.20であるを満足するCrとWとAgとの複合窒化物層からなる上部層とから構成されていることを特徴とする表面被覆切削工具。5炭化タングステン基超硬合金または炭窒化チタン基サーメットで構成された工具基体の表面に硬質被覆層を形成してなる表面被覆切削工具において、前記硬質被覆層が、a0.01~0.1μmの一層平均層厚を有し、かつ、組成式:Ti1-α-βAlαMβNここで、Mは、Tiを除く周期律表4a,5a,6a族の元素、Si、B、Yのうちから選ばれた1種又は2種以上の添加成分を示し、また、αはAlの含有割合、βはMの含有割合をそれぞれ示し、原子比で、0.45≦α≦0.75、0.01≦β≦0.25であるを満足するTiとAlとMとの複合窒化物層からなるTi,Al,MN薄層、b0.01~0.1μmの一層平均層厚を有し、かつ、組成式:Cr1-X-YWXAgYN但し、XはWの含有割合、YはAgの含有割合をそれぞれ示し、原子比で、0.01≦X≦0.30、0.01≦Y≦0.20であるを満足するCrとWとAgとの複合窒化物層からなるCr,W,AgN薄層、前記a、bの交互積層からなり、1~5μmの合計平均層厚を有することを特徴とする表面被覆切削工具。を特徴とするものである。つぎに、本発明の被覆工具の硬質被覆層の構成層に関し、前記の通りに数値限定した理由を説明する。a前記2および4に記載の発明における下部層ならびに前記3および5に記載の発明における交互積層の一方の層を構成するTi,AlN層あるいはTi,Al,MN層の組成および平均層厚または一層平均膜厚:下部層または交互積層の一方の層を構成するTi,AlN層あるいはTi,Al,MN層の構成成分であるAl成分には硬質被覆層における高温硬さを向上させ、同Ti成分には高温強度を向上させる作用があり、さらに、M成分のうちの、Tiを除く周期律表4a,5a,6a族の元素、Si、B、には硬質被覆層の耐摩耗性を向上させる作用があり、また、Yには硬質被覆層の高温耐酸化性を向上させる作用があるが、Alの割合を示すα値がTiとの合量あるいはTiとMの合量に占める割合原子比、以下同じで0.45未満になると、所定の高温硬さを確保することができず、これが耐摩耗性低下の原因となり、一方、Alの割合を示すα値が同0.75を越えると、相対的にTiの含有割合が減少し、高速切削加工で必要とされる高温強度を確保することができず、チッピングの発生を防止することが困難になり、さらに、M成分の含有割合を示すβ値がTiとの合量に占める割合原子比、以下同じで0.01未満では、M成分を含有させたことによる耐摩耗性、高温耐酸化性等の特性向上が期待できず、一方、同β値が0.25を超えると、高温強度に低下傾向が現れるようになることからα値を0.45~0.75、β値を0.01~0.25と定めた。また、下部層を構成するTi,AlN層あるいはTi,Al,MN層の平均層厚が0.5μm未満では、自身の持つすぐれた耐摩耗性を長期に亘って発揮するには不十分であり、一方、その平均層厚が5μmを越えると、前記の高速切削では切刃部にチッピングが発生し易くなることから、その平均層厚を0.5~5μmと定めた。また、交互積層の一方の層を構成するTi,AlN層あるいはTi,Al,MN層の一層平均層厚が0.01μm未満では、自身の持つすぐれた耐摩耗性を長期に亘って発揮するには不十分であり、一方、その一層平均層厚が0.1μmを越えると、前記高速高送り切削では、耐溶着性の不足が顕在化し、切刃部にチッピングが発生し易くなることから、その一層平均層厚を0.01~0.1μmと定めた。c前記2および4に記載の発明における上部層ならびに前記3および5に記載の発明における交互積層の一方の層を構成するCr,W,AgN層の組成および平均層厚または一層平均膜厚:Ti,AlN層あるいはTi,Al,MN層の上部層あるいは交互積層の一方の層を構成するCrとWとAgの複合窒化物Cr,W,AgN層は、所定の高温硬さ、高温強度、耐熱性を有するとともに、その構成成分であるAg成分によって、すぐれた潤滑性を備えるようになり、また、W成分によって、高硬度性を補完する。そのため、高温切削条件下でも低摩擦係数が維持され、すぐれた耐熱性を発揮するようになるが、Wの含有割合を示すX値がCrとAgとの合量に占める割合原子比、以下同じで0.01未満になると、高硬度を確保することができないために耐熱効果を期待することはできず、一方、Wの含有割合を示すX値が同0.30を越えると、相対的にAgの含有割合が減少し、難削材の高速切削加工で必要とされる潤滑性を確保することができないばかりか、耐摩耗性も低下し、チッピング発生を防止することが困難になることから、X値を0.01~0.30原子比、以下同じと定めた。また、Ag成分によって、すぐれた潤滑性を発揮するようになるが、Agの含有割合を示すY値がCrとWとの合量に占める割合原子比、以下同じで0.01未満になると、潤滑性を確保することができないために摩耗進行を抑制する効果を期待することができず、一方、Agの含有割合を示すY値が同0.20を越えると、相対的にWの含有割合が減少し、難削材の高速切削加工で必要とされる高硬度性を確保することができないばかりか、耐熱性も低下し、耐摩耗性を発揮することが困難になることから、0.01~0.20と定めた。また、上部層を構成するCr,W,AgN層の平均層厚が0.5μm未満では、自身のもつすぐれた耐摩耗性を長期に亘って発揮するには不十分であり、一方、その平均層厚が5μmを越えると、前記の高速切削では切刃部にチッピングが発生し易くなることから、その平均層厚を0.5~5μmと定めた。また、交互積層の一方の層を構成するCr,W,AgN層の一層平均層厚が0.01μm未満では、自身の持つすぐれた耐摩耗性を長期に亘って発揮するには不十分であり、一方、その一層平均層厚が0.1μmを越えると、前記高速高送り切削では、耐摩耗性の不足が顕在化し、切刃部にチッピングが発生し易くなることから、その一層平均層厚を0.01~0.1μmと定めた。そして、前記Ti,AlN層、Ti,Al,MN層、Cr,W,AgN層は、例えば、図1に概略説明図で示される物理蒸着装置の1種であるアークイオンプレーティング装置に基体を装入し、ヒーターで装置内を、例えば、500°Cの温度に加熱した状態で、装置内に所定組成のCr-W-Ag合金からなるカソード電極蒸発源を配置し、また、必要に応じて、所定組成のTi-Al合金からなるカソード電極蒸発源あるいは所定組成のTi-Al-M合金からなるカソード電極蒸発源を配置し、アノード電極と前記カソード電極蒸発源との間に、例えば、電流:110Aの条件でアーク放電を発生させ、同時に装置内に反応ガスとして窒素ガスを導入して、例えば、3Paの反応雰囲気とし、一方、前記基体には、例えば、-150Vのバイアス電圧を印加した条件で蒸着することにより、前記Ti,Al層またはTi,Al,M層からなる下部層とCr,W,AgN層からなる上部層の2層、あるいは、前記Ti,Al層またはTi,Al,M層とCr,W,AgN層との交互積層を蒸着することにより、本発明の硬質被覆層を蒸着形成することができる。本発明の被覆工具の一態様によれば、単層のCr,W,AgN層からなる硬質被覆層はすぐれた耐摩耗性を備え、Ti,AlN層あるいはTi,Al,MN層からなる下部層とCr,W,AgN層からなる上部層の2層構造の硬質被覆層は、これに加えてさらにすぐれた高温硬さ、耐熱性、高温強度、耐摩耗性、高温耐酸化性を有することから、硬質被覆層は全体として、すぐれた高温硬さ、耐熱性、高温強度等に加え、すぐれた耐溶着性を備えたものとなり、その結果、特に、ステンレス鋼、耐熱鋼等の難削材の大きな発熱を伴い、かつ、高負荷のかかる高速切削加工であっても、すぐれた耐熱性を示し、長期に亘ってすぐれた耐チッピング性、耐摩耗性を発揮するものである。また、本発明の被覆工具の別の態様によれば、硬質被覆層を交互積層構造から構成し、片方の層をTi,AlN薄層あるいはTi,Al,MN薄層から構成すると、すぐれた高温硬さ、高温強度を有し、あるいは、さらにすぐれた耐摩耗性、高温耐酸化性を有し、また、他方の層を構成するCr,W,AgN薄層が、すぐれた耐熱性と耐摩耗性を兼ね備えていることから、硬質被覆層は全体として、すぐれた高温硬さ、高温強度等に加え、すぐれた耐摩耗性を備えたものとなり、その結果、特に、ステンレス鋼、耐熱鋼等の難削材の、大きな発熱を伴い、かつ、切刃に対して高負荷のかかる高速切削加工であっても、すぐれた耐チッピング性を示し、長期に亘ってすぐれた耐摩耗性を発揮するものである。つぎに、本発明の被覆工具を実施例により具体的に説明する。原料粉末として、いずれも1~3μmの平均粒径を有するWC粉末、TiC粉末、ZrC粉末、VC粉末、TaC粉末、NbC粉末、Cr3C2粉末、TiN粉末、TaN粉末、およびCo粉末を用意し、これら原料粉末を、表1に示される配合組成に配合し、ボールミルで72時間湿式混合し、乾燥した後、100MPaの圧力で圧粉体にプレス成形し、この圧粉体を6Paの真空中、温度:1400°Cに1時間保持の条件で焼結し、焼結後、ISO規格CNMG120408のチップ形状をもったWC基超硬合金製の工具基体A-1~A-10を形成した。また、原料粉末として、いずれも0.5~2μmの平均粒径を有するTiCN質量比で、TiC/TiN=50/50粉末、Mo2C粉末、ZrC粉末、NbC粉末、TaC粉末、WC粉末、Co粉末、およびNi粉末を用意し、これら原料粉末を、表2に示される配合組成に配合し、ボールミルで24時間湿式混合し、乾燥した後、100MPaの圧力で圧粉体にプレス成形し、この圧粉体を2kPaの窒素雰囲気中、温度:1500°Cに1時間保持の条件で焼結し、焼結後、ISO規格CNMG120408のチップ形状をもったTiCN基サーメット製の工具基体B-1~B-6を形成した。aついで、前記工具基体A-1~A-10およびB-1~B-6のそれぞれを、アセトン中で超音波洗浄し、乾燥した状態で、図1に示されるアークイオンプレーティング装置内の回転テーブル上の中心軸から半径方向に所定距離離れた位置に外周部にそって装着し、前記回転テーブルを挟んで相対向する両側にカソード電極蒸発源を配置し、その一方には、カソード電極蒸発源として所定組成の上部層形成用のCr-W-Ag合金を配置し、その他方には、カソード電極蒸発源として所定組成の下部層形成用のTi-Al合金あるいはTi-Al-M合金を配置し、bまず、装置内を排気して0.1Pa以下の真空に保持しながら、ヒーターで装置内を500°Cに加熱した後、前記回転テーブル上で自転しながら回転する工具基体に-1000Vの直流バイアス電圧を印加し、かつカソード電極とアノード電極との間に100Aの電流を流してアーク放電を発生させ、もって工具基体表面をボンバード洗浄し、c次に、装置内に反応ガスとして窒素ガスを導入して4Paの反応雰囲気とすると共に、前記回転テーブル上で自転しながら回転する工具基体に-100Vの直流バイアス電圧を印加し、かつカソード電極の前記Cr-W-Ag合金、Ti-Al合金あるいはTi-Al-M合金のいずれかとアノード電極との間に120Aの電流を流してアーク放電を発生させ、前記工具基体の表面に、表3、表4に示される目標組成、目標層厚の下部層としてのTi,AlN層あるいはTi,Al,MN層を0.5~5μmの平均層厚で蒸着形成した後、前記カソード電極蒸発源とアノード電極との間のアーク放電を停止し、d引き続いて装置内雰囲気を2Paの窒素雰囲気に保持したままで、カソード電極蒸発源であるCr-W-Ag合金電極とアノード電極との間に120Aの電流を流してアーク放電を発生させて、表3、表4に示される目標層厚のCr,W,AgN層からなる上部層を蒸着形成し、前記a~dにより硬質被覆層を蒸着形成し、本発明被覆工具としての表面被覆スローアウエイチップ以下、本発明被覆チップと云う1~24をそれぞれ製造した。また、比較の目的で、これら工具基体A-1~A-10およびB-1~B-6を、アセトン中で超音波洗浄し、乾燥した状態で、それぞれ図2に示されるアークイオンプレーティング装置に装入し、カソード電極蒸発源として所定組成のTi-Al合金あるいはTi-Al-M合金を装着し、まず、装置内を排気して0.1Pa以下の真空に保持しながら、ヒーターで装置内を500°Cに加熱した後、前記工具基体に-1000Vの直流バイアス電圧を印加し、かつカソード電極のTi-Al合金あるいはTi-Al-M合金、とアノード電極との間に150Aの電流を流してアーク放電を発生させ、もって工具基体表面を前記Ti-Al合金あるいはTi-Al-M合金でボンバード洗浄し、ついで装置内に反応ガスとして窒素ガスを導入して2Paの反応雰囲気とすると共に、前記工具基体に印加するバイアス電圧を-90Vに下げて、前記所定組成の各カソード電極とアノード電極との間にアーク放電を発生させ、もって前記工具基体A-1~A-10およびB-1~B-6のそれぞれの表面に、表5、表6に示される目標組成および目標層厚のTi,AlN層あるいはTi,Al,MN層で構成された従来硬質被覆層を蒸着形成することにより、比較被覆工具としての表面被覆スローアウエイチップ以下、比較被覆チップと云う1~14をそれぞれ製造した。つぎに、前記各種の被覆チップを、いずれも工具鋼製バイトの先端部に固定治具にてネジ止めした状態で、本発明被覆チップ1~24および比較被覆チップ1~14について、被削材:JISSUS304HB200の丸棒、切削速度:140m/min.、切り込み:3mm、送り:0.2mm/rev.、切削時間:5分、の条件切削条件Aでのステンレス鋼の湿式連続高速切削加工試験通常の切削速度および送りは、それぞれ、120m/min.、0.2mm/rev.、被削材:Ti-6Al-4V合金HB250の丸棒、切削速度:55m/min.、切り込み:2mm、送り:0.2mm/rev.、切削時間:5分、の条件切削条件BでのTi合金の湿式連続高速切削加工試験通常の切削速度および送りは、それぞれ、40m/min.、0.2mm/rev.、被削材:JISS45CHB200の丸棒、切削速度:200m/min.、切り込み:0.2mm、送り:0.35mm/rev.、切削時間:5分、の条件切削条件Cでの炭素鋼の湿式連続高速切削加工試験通常の切削速度および送りは、それぞれ、160m/min.、0.25mm/rev.、を行い、いずれの高速切削加工試験でも切刃の逃げ面摩耗幅を測定した。この測定結果を表7、表8に示した。実施例1と同様、いずれも1~3μmの平均粒径を有するWC粉末、TiC粉末、ZrC粉末、VC粉末、TaC粉末、NbC粉末、Cr3C2粉末、TiN粉末、TaN粉末、およびCo粉末からなる原料粉末を、表1に示される配合組成に配合し、ボールミルで72時間湿式混合し、乾燥した後、100MPaの圧力で圧粉体にプレス成形し、この圧粉体を6Paの真空中、温度:1400°Cに1時間保持の条件で焼結し、直径が13mmの工具基体形成用丸棒焼結体を形成し、さらに前記の丸棒焼結体から、研削加工にて、切刃部の直径×長さが10mm×22mmの寸法、並びにねじれ角30度の4枚刃スクエア形状をもったWC基超硬合金製の工具基体エンドミルA-1~A-10をそれぞれ製造した。ついで、これらの工具基体エンドミルA-1~A-10の表面をアセトン中で超音波洗浄し、乾燥した状態で、同じく図1に示されるアークイオンプレーティング装置に装入し、実施例1と同一の条件で、表9に示される目標組成および目標層厚のCr,W,AgN層、Ti,AlN層あるいはTi,Al,MN層からなる硬質被覆層を蒸着形成することにより、本発明被覆工具としての本発明表面被覆超硬製エンドミル以下、本発明被覆エンドミルと云う1~15をそれぞれ製造した。また、比較の目的で、前記工具基体エンドミルA-1~A-10の表面をアセトン中で超音波洗浄し、乾燥した状態で、同じく図2に示されるアークイオンプレーティング装置に装入し、実施例1と同一の条件で、表10に示される目標組成および目標層厚のTi,AlN層あるいはTi,Al,MN層からなる従来硬質被覆層を蒸着することにより、比較被覆工具としての表面被覆超硬製エンドミル以下、比較被覆エンドミルと云う1~8をそれぞれ製造した。つぎに、本発明被覆エンドミル1~15および比較被覆エンドミル1~8について、被削材-平面寸法:100mm×250mm、厚さ:50mmのJISSUS304HB200の板材、切削速度:120m/min.、溝深さ切り込み:15mm、テーブル送り:290mm/分、の条件切削条件Dでのステンレス鋼の湿式高速溝切削加工試験通常の切削速度およびテーブル送りは、それぞれ、90m/min.、280mm/分、被削材-平面寸法:100mm×250mm、厚さ:50mmのTi-6Al-4V合金HB250の板材、切削速度:60m/min.、溝深さ切り込み:15mm、テーブル送り:100mm/分、の条件切削条件EでのTi合金の湿式高速溝切削加工試験通常の切削速度およびテーブル送りは、それぞれ、40m/min.、90mm/分、被削材-平面寸法:100mm×250mm、厚さ:50mmのJISS45CHB200の板材、切削速度:230m/min.、溝深さ切り込み:15mm、テーブル送り:700mm/分、の条件切削条件Fでの炭素鋼の湿式高速溝切削加工試験通常の切削速度およびテーブル送りは、それぞれ、200m/min.、600mm/分、をそれぞれ行い、いずれの高速溝切削加工試験でも切刃部の外周刃の逃げ面摩耗幅が使用寿命の目安とされる0.1mmに至るまでの切削溝長を測定した。この測定結果を表9、表10にそれぞれ示した。実施例2で製造した直径が13mmの丸棒焼結体を用い、この丸棒焼結体から、研削加工にて、溝形成部の直径×長さがそれぞれ8mm×22mmの寸法、並びにねじれ角30度の2枚刃形状をもったWC基超硬合金製の工具基体ドリルA-1~A-10をそれぞれ製造した。ついで、これらの工具基体ドリルA-1~A-10の切刃に、ホーニングを施し、アセトン中で超音波洗浄し、乾燥した状態で、同じく図1に示されるアークイオンプレーティング装置に装入し、実施例1と同一の条件で、表11に示される目標組成および目標層厚のCr,W,AgN層、Ti,AlN層あるいはTi,Al,MN層からなる硬質被覆層を蒸着形成することにより、本発明被覆工具としての本発明表面被覆超硬製ドリル以下、本発明被覆ドリルと云う1~15をそれぞれ製造した。また、比較の目的で、前記工具基体ドリルA-1~A-10の表面に、ホーニングを施し、アセトン中で超音波洗浄し、乾燥した状態で、同じく図2に示されるアークイオンプレーティング装置に装入し、前記実施例1と同一の条件で、表12に示される目標組成および目標層厚を有するTi,AlN層あるいはTi,Al,MN層からなる従来硬質被覆層を蒸着形成することにより、比較被覆工具としての表面被覆超硬製ドリル以下、比較被覆ドリルと云う1~8をそれぞれ製造した。つぎに、本発明被覆ドリル1~15および比較被覆ドリル1~8について、被削材-平面寸法:100mm×250mm、厚さ:50mmのJISSUS304HB200の板材、切削速度:90m/min.、送り:0.3mm/rev.、穴深さ:5mm、の条件切削条件Gでのステンレス鋼の湿式高速穴あけ切削加工試験通常の切削速度および送りは、それぞれ、70m/min.、0.2mm/rev.、被削材-平面寸法:100mm×250mm、厚さ:50mmのTi-6Al-4V合金HB250の板材、切削速度:50m/min.、送り:0.2mm/rev.、穴深さ:5mm、の条件切削条件HでのTi合金の湿式高速穴あけ切削加工試験通常の切削速度および送りは、それぞれ、40m/min.、0.15mm/rev.、被削材-平面寸法:100mm×250mm、厚さ:50mmのJISS45CHB200の板材、切削速度:150m/min.、送り:0.25mm/rev.、穴深さ:6mm、の条件切削条件Iでの炭素鋼の湿式高速穴あけ切削加工試験通常の切削速度および送りは、それぞれ、110m/min.、0.2mm/rev.、をそれぞれ行い、いずれの湿式高速穴あけ切削加工試験水溶性切削油使用でも先端切刃面の逃げ面摩耗幅が0.3mmに至るまでの穴あけ加工数を測定した。この測定結果を表11、表12にそれぞれ示した。この結果得られた本発明被覆工具としての本発明被覆チップ1~24、本発明被覆エンドミル1~15、および本発明被覆ドリル1~15の硬質被覆層を構成する下部層であるTi,AlN層あるいはTi,Al,MN層と上部層であるCr,W,AgN層の組成、並びに、比較被覆工具としての比較被覆チップ1~14、比較被覆エンドミル1~8、および比較被覆ドリル1~8のTi,AlN層あるいはTi,Al,MN層からなる硬質被覆層の組成を、透過型電子顕微鏡を用いてのエネルギー分散X線分析法により測定したところ、それぞれ目標組成と実質的に同じ組成を示した。また、前記硬質被覆層を構成する各層の平均層厚を走査型電子顕微鏡を用いて断面測定したところ、いずれも目標層厚と実質的に同じ平均値5ヶ所の平均値を示した。表7~12に示される結果から、本発明被覆工具は、2層構造の硬質被覆層を形成する場合、下部層であるTi,AlN層が工具基体表面に強固に密着接合した状態で、すぐれた高温硬さ、耐熱性、高温強度を備え、あるいは、下部層であるTi,Al,MN層は、これらに加えてさらにすぐれた耐摩耗性、高温耐酸化性を有することによって、Ti合金、ステンレス鋼等の難削材の高速切削加工でも、切粉との間のすぐれた耐溶着性が確保されていることによって、チッピングの発生なく、長期に亘ってすぐれた耐摩耗性を発揮するのに対して、硬質被覆層として、Cr,W,AgN層を備えず、硬質被覆層がTi,AlN層あるいはTi,Al,MN層で構成されている比較被覆工具においては、いずれも前記難削材の高速切削加工では、被削材難削材および切粉と前記硬質被覆層との粘着性および反応性が一段と高くなるために、切刃部にチッピングが発生するようになり、比較的短時間で使用寿命に至ることが明らかである。原料粉末として、いずれも1~3μmの平均粒径を有するWC粉末、TiC粉末、ZrC粉末、VC粉末、TaC粉末、NbC粉末、V3C2粉末、TiN粉末、TaN粉末、およびCo粉末を用意し、これら原料粉末を、表1に示される配合組成に配合し、ボールミルで72時間湿式混合し、乾燥した後、100MPaの圧力で圧粉体にプレス成形し、この圧粉体を6Paの真空中、温度:1400°Cに1時間保持の条件で焼結し、焼結後、ISO規格CNMG120408のチップ形状をもったWC基超硬合金製の工具基体A-1~A-10を形成した。また、原料粉末として、いずれも0.5~2μmの平均粒径を有するTiCN質量比で、TiC/TiN=50/50粉末、Mo2C粉末、ZrC粉末、NbC粉末、TaC粉末、WC粉末、Co粉末、およびNi粉末を用意し、これら原料粉末を、表2に示される配合組成に配合し、ボールミルで24時間湿式混合し、乾燥した後、100MPaの圧力で圧粉体にプレス成形し、この圧粉体を2kPaの窒素雰囲気中、温度:1500°Cに1時間保持の条件で焼結し、焼結後、ISO規格CNMG120408のチップ形状をもったTiCN基サーメット製の工具基体B-1~B-6を形成した。aついで、前記工具基体A-1~A-10およびB-1~B-6のそれぞれを、アセトン中で超音波洗浄し、乾燥した状態で、図1に示されるアークイオンプレーティング装置内の回転テーブル上の中心軸から半径方向に所定距離離れた位置に外周部にそって装着し、前記回転テーブルを挟んで相対向する両側にカソード電極蒸発源を配置し、その一方にはカソード電極蒸発源として所定組成のTi-Al合金あるいはTi-Al-M合金を配置し、また、その他方にはカソード電極蒸発源として所定組成のCr-W-Ag合金を配置し、bまず、装置内を排気して0.1Pa以下の真空に保持しながら、ヒーターで装置内を500°Cに加熱した後、前記回転テーブル上で自転しながら回転する工具基体に-1000Vの直流バイアス電圧を印加し、かつカソード電極の前記Ti-Al合金あるいはTi-Al-M合金とアノード電極との間に100Aの電流を流してアーク放電を発生させ、もって工具基体表面を前記Ti-Al合金あるいはTi-Al-M合金によってボンバード洗浄し、c次に、装置内に反応ガスとして窒素ガスを導入して4Paの反応雰囲気とすると共に、前記回転テーブル上で自転しながら回転する工具基体に-100Vの直流バイアス電圧を印加し、かつカソード電極の前記Ti-Al合金あるいはTi-Al-M合とアノード電極との間に120Aの電流を流してアーク放電を発生させ、前記工具基体の表面に、表13、表14に示される目標組成、一層目標層厚のTi,AlN薄層あるいはTi,Al,MN薄層を蒸着形成した後、前記Ti-Al合金あるいはTi-Al-M合金のカソード電極蒸発源とアノード電極との間のアーク放電を停止し、d引き続いて装置内雰囲気を2Paの窒素雰囲気に保持したままで、カソード電極蒸発源であるCr-W-Ag合金電極とアノード電極との間に120Aの電流を流してアーク放電を発生させて、表13、表14に示される目標組成、一層目標層厚のCr,W,AgN薄層を蒸着形成し、前記c、dの操作を、所定の合計平均層厚になるまで繰り返し行って硬質被覆層を蒸着形成し、本発明被覆工具としての本発明表面被覆スローアウエイチップ以下、本発明被覆チップと云う25~48をそれぞれ製造した。また、比較の目的で、これら工具基体A-1~A-10およびB-1~B-6を、アセトン中で超音波洗浄し、乾燥した状態で、それぞれ図2に示されるアークイオンプレーティング装置に装入し、カソード電極蒸発源として所定組成のTi-Al合金あるいはTi-Al-M合金を装着し、まず、装置内を排気して0.1Pa以下の真空に保持しながら、ヒーターで装置内を500°Cに加熱した後、前記工具基体に-1000Vの直流バイアス電圧を印加し、かつカソード電極のTi-Al合金あるいはTi-Al-M合金とアノード電極との間に100Aの電流を流してアーク放電を発生させ、もって工具基体表面を前記Ti-Al合金あるいはTi-Al-M合金でボンバード洗浄し、ついで装置内に反応ガスとして窒素ガスを導入して3Paの反応雰囲気とすると共に、前記工具基体に印加するバイアス電圧を-100Vに下げて、前記所定組成の各カソード電極とアノード電極との間にアーク放電を発生させ、前記工具基体A-1~A-10およびB-1~B-6のそれぞれの表面に、表15、表16に示される目標組成および目標層厚のTi,AlN薄層あるいはTi,Al,MN薄層で構成された従来硬質被覆層を蒸着形成することにより、比較被覆工具としての表面被覆スローアウエイチップ以下、比較被覆チップと云う15~30をそれぞれ製造した。つぎに、前記各種の被覆チップを、いずれも工具鋼製バイトの先端部に固定治具にてネジ止めした状態で、本発明被覆チップ25~48および比較被覆チップ15~30について、被削材:JISSUS304HB220の丸棒、切削速度:130m/min.、切り込み:3mm、送り:0.3mm/rev.、切削時間:5分、の条件切削条件aでのステンレス鋼の湿式連続高速切削加工試験通常の切削速度および送りは、それぞれ、110m/min.、0.2mm/rev.、被削材:Ti-6Al-4V合金HB290の丸棒、切削速度:50m/min.、切り込み:2mm、送り:0.2mm/rev.、切削時間:5分、の条件切削条件bでのTi合金の湿式連続高速切削加工試験通常の切削速度および送りは、それぞれ、30m/min.、0.15mm/rev.、被削材:JISS45CHB220の丸棒、切削速度:200m/min.、切り込み:0.2mm、送り:0.3mm/rev.、切削時間:5分、の条件切削条件cでの炭素鋼の湿式連続高速切削加工試験通常の切削速度および送りは、それぞれ、150m/min.、0.25mm/rev.、を行い、いずれの高速切削加工試験でも切刃の逃げ面摩耗幅を測定した。この測定結果を表17、表18に示した。実施例4と同様、いずれも1~3μmの平均粒径を有するWC粉末、TiC粉末、ZrC粉末、VC粉末、TaC粉末、NbC粉末、V3C2粉末、TiN粉末、TaN粉末、およびCo粉末からなる原料粉末を、表1に示される配合組成に配合し、ボールミルで72時間湿式混合し、乾燥した後、100MPaの圧力で圧粉体にプレス成形し、この圧粉体を6Paの真空中、温度:1400°Cに1時間保持の条件で焼結し、直径が13mmの工具基体形成用丸棒焼結体を形成し、さらに前記丸棒焼結体から、研削加工にて、切刃部の直径×長さが10mm×22mmの寸法、並びにねじれ角30度の4枚刃スクエア形状をもったWC基超硬合金製の工具基体エンドミルA-1~A-10をそれぞれ製造した。ついで、これらの工具基体エンドミルA-1~A-10の表面をアセトン中で超音波洗浄し、乾燥した状態で、同じく図1に示されるアークイオンプレーティング装置に装入し、前記実施例1と同一の条件で、表19に示される目標組成および一層目標層厚のTi,AlN薄層あるいはTi,Al,MN薄層、および同じく表19に示される目標組成および一層目標層厚のCr,W,AgN薄層の交互積層構造からなる硬質被覆層を蒸着形成することにより、本発明被覆工具としての本発明表面被覆超硬製エンドミル以下、本発明被覆エンドミルと云う16~30をそれぞれ製造した。また、比較の目的で、前記工具基体エンドミルA-1~A-10の表面をアセトン中で超音波洗浄し、乾燥した状態で、同じく図2に示されるアークイオンプレーティング装置に装入し、前記実施例1と同一の条件で、表20に示される目標組成および目標層厚のTi,AlN薄層あるいはTi,Al,MN薄層からなる従来硬質被覆層を蒸着することにより、比較被覆工具としての表面被覆超硬製エンドミル以下、比較被覆エンドミルと云う9~16をそれぞれ製造した。つぎに、前記本発明被覆エンドミル16~30および比較被覆エンドミル9~16について、被削材-平面寸法:100mm×250mm、厚さ:50mmのJISSUS304HB220の板材、切削速度:110m/min.、溝深さ切り込み:15mm、テーブル送り:300mm/分、の条件切削条件dでのステンレス鋼の湿式高速溝切削加工試験通常の切削速度およびテーブル送りは、それぞれ、80m/min.、270mm/分、被削材-平面寸法:100mm×250mm、厚さ:50mmのTi-6Al-4VHB290の板材、切削速度:65m/min.、溝深さ切り込み:15mm、テーブル送り:80mm/分、の条件切削条件eでのTi合金の湿式高速溝切削加工試験通常の切削速度およびテーブル送りは、それぞれ、30m/min.、80mm/分、被削材-平面寸法:100mm×250mm、厚さ:50mmのJISS45CHB220の板材、切削速度:240m/min.、溝深さ切り込み:15mm、テーブル送り:550mm/分、の条件切削条件fでの炭素鋼の湿式高速溝切削加工試験通常の切削速度およびテーブル送りは、それぞれ、200m/min.、500mm/分、をそれぞれ行い、いずれの高速溝切削加工試験でも切刃部の外周刃の逃げ面摩耗幅が使用寿命の目安とされる0.1mmに至るまでの切削溝長を測定した。この測定結果を表19、表20にそれぞれ示した。前記実施例5で製造した直径が13mmの丸棒焼結体を用い、この丸棒焼結体から、研削加工にて、溝形成部の直径×長さがそれぞれ8mm×22mmの寸法、並びにねじれ角30度の2枚刃形状をもったWC基超硬合金製の工具基体ドリルA-1~A-10をそれぞれ製造した。ついで、これらの工具基体ドリルA-1~A-10の切刃に、ホーニングを施し、アセトン中で超音波洗浄し、乾燥した状態で、同じく図1に示されるアークイオンプレーティング装置に装入し、前記実施例4と同一の条件で、表21に示される目標組成および一層目標層厚のTi,AlN薄層あるいはTi,Al,MN薄層、および同じく表21に示される目標組成および一層目標層厚のCr,W,AgN薄層の交互積層構造からなる硬質被覆層を蒸着形成することにより、本発明被覆工具としての本発明表面被覆超硬製ドリル以下、本発明被覆ドリルと云う16~30をそれぞれ製造した。また、比較の目的で、前記工具基体ドリルA-1~A-10の表面に、ホーニングを施し、アセトン中で超音波洗浄し、乾燥した状態で、同じく図2に示されるアークイオンプレーティング装置に装入し、前記実施例4と同一の条件で、表22に示される目標組成および一層目標層厚を有するTi,AlN薄層あるいはTi,Al,MN薄層からなる従来硬質被覆層を蒸着形成することにより、比較被覆工具としての表面被覆超硬製ドリル以下、比較被覆ドリルと云う9~16をそれぞれ製造した。つぎに、前記本発明被覆ドリル16~30および比較被覆ドリル9~16について、被削材-平面寸法:100mm×250mm、厚さ:50mmのJISSUS304HB220の板材、切削速度:90m/min.、送り:0.3mm/rev.、穴深さ:5mm、の条件切削条件gでのステンレス鋼の湿式高速穴あけ切削加工試験通常の切削速度および送りは、それぞれ、60m/min.、0.2mm/rev.、被削材-平面寸法:100mm×250mm、厚さ:50mmのTi-6Al-4V合金HB290の板材、切削速度:50m/min.、送り:0.2mm/rev.、穴深さ:5mm、の条件切削条件hでのTi合金の湿式高速穴あけ切削加工試験通常の切削速度および送りは、それぞれ、30m/min.、0.1mm/rev.、被削材-平面寸法:100mm×250mm、厚さ:50mmのJISS45CHB220の板材、切削速度:150m/min.、送り:0.2mm/rev.、穴深さ:6mm、の条件切削条件iでの炭素鋼の湿式高速穴あけ切削加工試験通常の切削速度および送りは、それぞれ、100m/min.、0.2mm/rev.、をそれぞれ行い、いずれの湿式高速穴あけ切削加工試験水溶性切削油使用でも先端切刃面の逃げ面摩耗幅が0.3mmに至るまでの穴あけ加工数を測定した。この測定結果を表21、表22にそれぞれ示した。この結果得られた本発明被覆工具としての本発明被覆チップ25~48、本発明被覆エンドミル16~30、および本発明被覆ドリル16~30の硬質被覆層を構成するTi,AlN薄層あるいはTi,Al,MN薄層、およびCr,W,AgN薄層の組成、並びに、比較被覆工具としての比較被覆チップ21~36、比較被覆エンドミル9~16、および比較被覆ドリル9~16のTi,AlN薄層あるいはTi,Al,MN薄層からなる硬質被覆層の組成を、透過型電子顕微鏡を用いてのエネルギー分散X線分析法により測定したところ、それぞれ目標組成と実質的に同じ組成を示した。また、前記硬質被覆層を構成する各層の平均層厚を走査型電子顕微鏡を用いて断面測定したところ、いずれも目標層厚と実質的に同じ平均値5ヶ所の平均値を示した。表17~22に示される結果から、本発明被覆工具は、いずれも特にステンレス鋼、耐熱鋼等の難削材の、大きな発熱を伴い、かつ、高負荷のかかる高速高送り切削加工でも、硬質被覆層の交互積層構造を構成するTi,AlN薄層あるいはTi,Al,MN薄層が、すぐれた高温硬さ、高温強度、あるいは、これに加えてさらにすぐれた耐摩耗性、高温耐酸化性を有し、同じく交互積層構造を構成するCr,W,AgN薄層が耐熱性にすぐれ、高温条件下でも前記被削材および切粉との間のすぐれた耐溶着性を保持し、その結果、Ti,AlN薄層あるいはTi,Al,MN薄層に不足する耐溶着性が、これに交互に積層されるCr,W,AgN薄層により補完されることによって、硬質被覆層全体として、チッピングの発生なく、長期に亘ってすぐれた耐摩耗性を発揮するのに対して、硬質被覆層がTi,AlN薄層あるいはTi,Al,MN薄層で構成され、Cr,W,AgN薄層を備えない比較被覆工具においては、いずれも前記被削材の高速切削加工では被削材難削材および切粉と前記硬質被覆層との粘着性および反応性が一段と高くなるために、切刃部にチッピングが発生するようになり、比較的短時間で使用寿命に至ることが明らかである。"